МЕМБРАНА С ИЗОПОРИСТЫМ АКТИВНЫМ РАЗДЕЛЯЮЩИМ СЛОЕМ И СПОСОБ ПОЛУЧЕНИЯ МЕМБРАНЫ

1. Способ получения полимерной мембраны с изопористым активным разделяющим слоем, в особенности - ультрафильтрационной мембраны или нанофильтрационной мембраны, включающий следующие стадии:
получение поливочного раствора, содержащего по меньшей мере один растворитель, в котором растворены по меньшей мере один амфифильный блоксополимер с по меньшей мере двумя различными полимерными блоками и по меньшей мере один углевод,
распределение поливочного раствора с получением пленки,
испарение в течение периода ожидания близкой к поверхности доли по меньшей мере одного растворителя,
осаждение мембраны посредством погружения пленки в осадительную ванну, содержащую по меньшей мере один осадитель блоксополимера.
2. Способ по п. 1, отличающийся тем, что углевод является сахарозой, D(+)-глюкозой (виноградным сахаром), D(-)-фруктозой (фруктовым сахаром) и/или циклодекстрином, в частности - α-циклодекстрином.
3. Способ по п. 1 или 2, отличающийся тем, что по меньшей мере один блоксополимер содержит два или три отличающихся друг от друга полимерных блока А, В и, возможно, С, образующих конфигурацию А-В, А-В-А или А-В-С, причем каждый из полимерных блоков выбран из группы, состоящей из полистирола, поли-4-винилпиридина, поли-2-винилпиридина, полибутадиена, полиизопрена, статистического поли(этилен-бутилена), поли(этилен-пропилена) с чередованием звеньев, полисилоксана, полиалкиленоксида, поли-ε-капролактона, полилактида, полиалкилметакрилата, полиметакриловой кислоты, полиалкилакрилата, полиакриловой кислоты, полигидроксиэтилметакрилата, полиакриламида, поли-N-алкилакриламида, полисульфона, полианилина, полипиррола, политриазола, поливинилимидазола, политетразола, полиэтилендиамина, поливинилового спирта, поливинилпирролидона, полиоксадиазола, поливинилсульфоновой кислоты, поливинилфосфоновой кислоты или полимеров с четвертичными аммониевыми группами.
4. Способ по п. 1, отличающийся тем, что блоксополимеры и полимерные блоки обладают малой полидисперсностью, в частности - менее 1,5, в частности - менее 1,2, и/или отношения длин полимеров по меньшей мере двух полимерных блоков амфифильного блоксополимера выбраны такими, что самоорганизация в растворителе приводит к образованию сферической или цилиндрической мицеллярной структуры в растворителе, в частности - отношение длин лежит в диапазоне от примерно 2:1 до примерно 10:1, в частности - от примерно 3:1 до примерно 6:1.
5. Способ по п. 1, отличающийся тем, что блоксополимер имеет молекулярную массу, лежащую в диапазоне от 100 до 600 кДа, в частности - от 130 до 250 кДа.
6. Способ по п. 1, отличающийся тем, что в растворе растворен по меньшей мере один гомополимер и/или сополимер, который соответствует полимерному блоку амфифильного блоксополимера с такой же или отличающейся длиной полимера.
7. Способ по п. 1, отличающийся тем, что используют несколько растворителей, причем полимерные блоки блоксополимера имеют различную растворимость в различных растворителях, а растворители имеют различную летучесть, причем в качестве растворителя используют, в частности, диметилформамид, и/или диметилацетамид, и/или N-метилпирролидон, и/или диметилсульфоксид, и/или тетрагидрофуран, и/или диоксан или смесь из двух или более растворителей.
8. Способ по п. 1, отличающийся тем, что полимер образует массовую долю раствора, лежащую в диапазоне от 10 до 40 мас.%, в частности - от 15 до 25 мас.%, и/или углевод образует массовую долю, лежащую в диапазоне от 0,1 до 5 мас.%, в частности - от 0,5 до 2 мас.%.
9. Способ по п. 1, отличающийся тем, что время ожидания лежит в диапазоне от 5 до 60 с, в частности - меньше 25 с, в частности - до 15 с.
10. Способ по п. 1, отличающийся тем, что в качестве осадительной ванны используют воду, и/или метанол, и/или этанол, и/или ацетон.
11. Способ по п. 1, отличающийся тем, что поливочный раствор наливают на материал-носитель, в частности - на нетканый материал.
12. Способ по п. 1, отличающийся тем, что после осаждения мембраны углевод вымывают.
13. Полимерная мембрана с изопористым активным разделяющим слоем, в частности - ультрафильтрационная мембрана или нанофильтрационная мембрана, которая получена или может быть получена способом по любому из пп. 1-12, в частности - с отношением максимального размера пор к минимальному размеру пор, меньшим 3.
14. Фильтрационный модуль, в частности - ультрафильтрационный модуль или нанофильтрационный модуль, с полимерной мембраной по п. 13.
15. Применение полимерной мембраны по п. 13 или фильтрационного модуля по п. 14 для очистки воды или биологических макромолекул или активных веществ.